(57)【要約】  【課題】ゴム組成物に配合した場合、上記ゴム組成物が、亜鉛を実質的に含有しないか、又は、亜鉛の含有が少ない場合であっても、加硫反応を十分に進行させることができる複合体を提供することを課題とする。また、複合体の製造方法を提供することも課題とする。  【解決手段】細孔径４．０〜７．５オングストロームのゼオライトに、原子数３〜６の硫黄の同素体が担持された複合体。【選択図】なし【特許請求の範囲】
【請求項１】
細孔径４．０〜７．５オングストロームのゼオライトに、原子数３〜６の硫黄の同素体が担持された複合体。
【請求項２】
前記硫黄の同素体の原子数が４〜６である、請求項１に記載の複合体。
【請求項３】
前記ゼオライトが、ＡＥＬ、ＡＦＩ、ＡＦＯ、ＡＦＲ、ＡＦＳ、ＡＦＹ、ＡＨＴ、ＡＰＤ、ＡＳＶ、ＡＴＮ、ＡＴＯ、ＡＴＳ、ＡＴＴ、ＡＶＬ、＊ＢＥＡ、ＢＥＣ、ＢＯＦ、ＢＯＧ、ＢＯＺ、ＢＰＨ、ＢＳＶ、ＣＡＮ、ＣＦＩ、ＣＧＦ、ＣＧＳ、−ＣＨＩ、ＣＯＮ、ＣＳＶ、ＣＺＰ、ＤＡＣ、ＤＤＲ、ＤＦＯ、ＤＦＴ、ＥＡＢ、ＥＭＴ、ＥＯＮ、ＥＰＩ、ＥＲＩ、ＥＳＶ、ＥＴＬ、ＥＵＯ、ＥＺＴ、ＦＡＵ、ＦＥＲ、ＧＭＥ、ＧＯＮ、ＨＥＵ、ＩＦＲ、ＩＦＷ、ＩＦＹ、ＩＭＦ、ＩＲＮ、ＩＳＶ、ＩＴＥ、ＩＴＧ、ＩＴＨ、＊−ＩＴＮ、ＩＴＲ、ＩＴＷ、ＩＷＲ、ＩＷＳ、ＩＷＶ、ＩＷＷ、ＪＢＷ、ＪＲＹ、ＪＳＮ、ＪＳＲ、ＪＳＴ、ＬＡＵ、ＬＥＶ、ＬＴＡ、ＬＴＦ、ＬＴＪ、ＬＴＬ、ＭＡＺ、ＭＥＩ、ＭＥＬ、ＭＥＲ、ＭＦＩ、ＭＦＳ、ＭＯＲ、ＭＯＺ、＊ＭＲＥ、ＭＳＥ、ＭＴＴ、ＭＴＷ、ＭＷＷ、ＮＥＳ、ＯＢＷ、ＯＦＦ、ＯＫＯ、ＯＳＩ、ＯＳＯ、ＯＷＥ、−ＰＡＲ、ＰＣＲ、ＰＯＮ、ＰＯＳ、ＰＳＩ、ＰＵＮ、−ＲＯＮ、ＲＲＯ、ＲＴＥ、ＲＴＨ、ＲＷＹ、ＳＡＦ、ＳＡＯ、ＳＡＳ、ＳＡＴ、ＳＢＥ、ＳＢＮ、ＳＢＳ、ＳＥＷ、ＳＦＥ、ＳＦＦ、ＳＦＧ、ＳＦＮ、ＳＦＯ、ＳＦＳ、＊ＳＦＶ、ＳＦＷ、ＳＯＦ、ＳＯＳ、＊−ＳＳＯ、ＳＳＹ、ＳＴＦ、ＳＴＩ、＊ＳＴＯ、ＳＴＴ、ＳＴＷ、−ＳＶＲ、ＳＺＲ、ＴＥＲ、ＴＯＮ、ＴＳＣ、ＴＵＮ、ＵＥＩ、ＵＦＩ、ＵＯＳ、ＵＯＶ、ＵＳＩ、ＵＷＹ、ＶＥＴ、ＷＥＩ、及び、ＹＵＧからなる群から選択される結晶構造を有する１種の化合物又は２種以上の混合物である、請求項１又は２に記載の複合体。
【請求項４】
前記細孔径が５．０〜７．１オングストロームである、請求項１〜３のいずれか一項に記載の複合体。
【請求項５】
前記硫黄の含有量が、前記複合体の全質量に対して１〜３０質量％である、請求項１〜４のいずれか一項に記載の複合体。
【請求項６】
加硫用である、請求項１〜５のいずれか一項に記載の複合体。
【請求項７】
実質的に亜鉛を含有しないゴム組成物の加硫用である、請求項６に記載の複合体。
【請求項８】
細孔径４．０〜７．５オングストロームのゼオライトに、２００〜４００℃の硫黄蒸気を接触させて、請求項１〜７のいずれか一項に記載の複合体を得る、複合体の製造方法。
【請求項９】
前記ゼオライトと前記硫黄蒸気の接触が減圧下で行われる、請求項８に記載の複合体の製造方法。
【請求項１０】
前記ゼオライトが、前記硫黄蒸気と接触する前に乾燥される、請求項９に記載の複合体の製造方法。
【発明の詳細な説明】
【技術分野】
【０００１】
本発明は、複合体、及び、複合体の製造方法に関する。
【背景技術】
【０００２】
ジエン系ゴム、酸化亜鉛（亜鉛華）、加硫促進剤、及び、加硫剤を含むゴム組成物が知られている。上記ゴム組成物は、加熱により速やかに架橋する（加硫する）ため、様々な加硫ゴム製品の製造に利用されてきた。
例えば、特許文献１には、「ジエン系ゴム及びエチレン−プロピレン−ジエン共重合体からなる群から選択された少なくとも１種をゴム成分とし、前記ゴム成分１００重量部に対して、ＢＥＴ法により測定された比表面積が１０〜２００ｍ２／ｇである微粒子亜鉛華を１〜２０重量部含有することを特徴とする防振ゴム組成物。」が記載されている。
【先行技術文献】
【特許文献】
【０００３】
【特許文献１】特開２００６−１９３６２１号公報
【発明の概要】
【発明が解決しようとする課題】
【０００４】
近年、亜鉛が魚毒性を有すること等の理由から、亜鉛の含有量が低減されたゴム組成物が求められている。本発明者らは、特許文献１に記載されたゴム組成物から微粒子亜鉛華（酸化亜鉛）を除いて、ゴム組成物を作製し、そのゴム組成物を加硫したところ、所定時間内に加硫が十分に進行しないことを知見した。
【０００５】
そこで、本発明は、ゴム組成物に配合した場合、上記ゴム組成物が、亜鉛を実質的に含有しないか、又は、亜鉛の含有が少ない場合であっても、加硫反応を十分に進行させることができる複合体を提供することを課題とする。また、本発明は、複合体の製造方法を提供することも課題とする。
【課題を解決するための手段】
【０００６】
本発明者らは、上記課題を達成すべく鋭意検討した結果、以下の構成により上記課題を達成することができることを見出した。
【０００７】
［１］  細孔径４．０〜７．５オングストロームのゼオライトに、原子数３〜６の硫黄の同素体が担持された複合体。
［２］  硫黄の同素体の原子数が４〜６である、［１］に記載の複合体。
［３］  ゼオライトが、ＡＥＬ、ＡＦＩ、ＡＦＯ、ＡＦＲ、ＡＦＳ、ＡＦＹ、ＡＨＴ、ＡＰＤ、ＡＳＶ、ＡＴＮ、ＡＴＯ、ＡＴＳ、ＡＴＴ、ＡＶＬ、＊ＢＥＡ、ＢＥＣ、ＢＯＦ、ＢＯＧ、ＢＯＺ、ＢＰＨ、ＢＳＶ、ＣＡＮ、ＣＦＩ、ＣＧＦ、ＣＧＳ、−ＣＨＩ、ＣＯＮ、ＣＳＶ、ＣＺＰ、ＤＡＣ、ＤＤＲ、ＤＦＯ、ＤＦＴ、ＥＡＢ、ＥＭＴ、ＥＯＮ、ＥＰＩ、ＥＲＩ、ＥＳＶ、ＥＴＬ、ＥＵＯ、ＥＺＴ、ＦＡＵ、ＦＥＲ、ＧＭＥ、ＧＯＮ、ＨＥＵ、ＩＦＲ、ＩＦＷ、ＩＦＹ、ＩＭＦ、ＩＲＮ、ＩＳＶ、ＩＴＥ、ＩＴＧ、ＩＴＨ、＊−ＩＴＮ、ＩＴＲ、ＩＴＷ、ＩＷＲ、ＩＷＳ、ＩＷＶ、ＩＷＷ、ＪＢＷ、ＪＲＹ、ＪＳＮ、ＪＳＲ、ＪＳＴ、ＬＡＵ、ＬＥＶ、ＬＴＡ、ＬＴＦ、ＬＴＪ、ＬＴＬ、ＭＡＺ、ＭＥＩ、ＭＥＬ、ＭＥＲ、ＭＦＩ、ＭＦＳ、ＭＯＲ、ＭＯＺ、＊ＭＲＥ、ＭＳＥ、ＭＴＴ、ＭＴＷ、ＭＷＷ、ＮＥＳ、ＯＢＷ、ＯＦＦ、ＯＫＯ、ＯＳＩ、ＯＳＯ、ＯＷＥ、−ＰＡＲ、ＰＣＲ、ＰＯＮ、ＰＯＳ、ＰＳＩ、ＰＵＮ、−ＲＯＮ、ＲＲＯ、ＲＴＥ、ＲＴＨ、ＲＷＹ、ＳＡＦ、ＳＡＯ、ＳＡＳ、ＳＡＴ、ＳＢＥ、ＳＢＮ、ＳＢＳ、ＳＥＷ、ＳＦＥ、ＳＦＦ、ＳＦＧ、ＳＦＮ、ＳＦＯ、ＳＦＳ、＊ＳＦＶ、ＳＦＷ、ＳＯＦ、ＳＯＳ、＊−ＳＳＯ、ＳＳＹ、ＳＴＦ、ＳＴＩ、＊ＳＴＯ、ＳＴＴ、ＳＴＷ、−ＳＶＲ、ＳＺＲ、ＴＥＲ、ＴＯＮ、ＴＳＣ、ＴＵＮ、ＵＥＩ、ＵＦＩ、ＵＯＳ、ＵＯＶ、ＵＳＩ、ＵＷＹ、ＶＥＴ、ＷＥＩ、及び、ＹＵＧからなる群から選択される結晶構造を有する１種の化合物又は２種以上の混合物である、［１］又は［２］に記載の複合体。
［４］  細孔径が５．０〜７．１オングストロームである、［１］〜［３］のいずれか一項に記載の複合体。
［５］  硫黄の含有量が、複合体の全質量に対して１〜３０質量％である、［１］〜［４］のいずれか一項に記載の複合体。
［６］  加硫用である、［１］〜［５］のいずれか一項に記載の複合体。
［７］  実質的に亜鉛を含有しないゴム組成物の加硫用である、［６］に記載の複合体。
［８］  細孔径４．０〜７．５オングストロームのゼオライトに、２００〜４００℃の硫黄蒸気を接触させて、［１］〜［７］のいずれか一項に記載の複合体を得る、複合体の製造方法。
［９］  ゼオライトと硫黄蒸気の接触が減圧下で行われる、［８］に記載の複合体の製造方法。
［１０］  ゼオライトが、硫黄蒸気と接触する前に乾燥される、［９］に記載の複合体の製造方法。
【発明の効果】
【０００８】
本発明によれば、ゴム組成物に配合した場合、上記ゴム組成物が、亜鉛を実質的に含有しないか、又は、亜鉛の含有が少ない場合であっても、加硫反応を十分に進行させることができる（以下「本発明の効果を有する」ともいう。）複合体を提供することができる。また、本発明は、複合体の製造方法を提供することもできる。
【図面の簡単な説明】
【０００９】
【図１】（ａ）硫黄粉末、及び、（ｂ）複合体１の質量分析の結果を表すマススペクトルである。
【図２】複合体２の質量分析の結果を表すマススペクトルである。
【図３】複合体４の質量分析の結果を表すマススペクトルである。
【発明を実施するための形態】
【００１０】
以下、本発明について詳細に説明する。
以下に記載する構成要件の説明は、本発明の代表的な実施形態に基づいてなされることがあるが、本発明はそのような実施形態に限定されるものではない。
なお、本明細書において、「〜」を用いて表される数値範囲は、「〜」の前後に記載される数値を下限値及び上限値として含む範囲を意味する。
また、本明細書においてオングストロームとは、０．１ｎｍを意図する。
また、本明細書において「亜鉛」とは、金属亜鉛、及び、亜鉛化合物（典型的には、酸化亜鉛等）を意図する。
【００１１】
［複合体］
本発明の複合体は、細孔径４．０〜７．５オングストロームのゼオライトに、原子数３〜６の硫黄の同素体が担持された複合体である。
本明細書において、担持とは、ゼオライトに硫黄の同素体が付着した状態で支持されていることを意図する。硫黄の同素体がゼオライトに付着する形態としては特に制限されず、ゼオライトの表面に硫黄の同素体が付着していてもよいし、ゼオライトの有する細孔内に硫黄の同素体が保持されていてもよく、その両方であってもよい。上記複合体としては、少なくとも、ゼオライトの有する細孔内に硫黄の同素体が保持されていることが好ましい。
また、硫黄の同素体とゼオライトとは化学的、及び／又は、物理的な結合を形成していてもよい。
【００１２】
硫黄は元素として多数の同素体を有することが知られている。
加硫を目的としてゴム組成物に配合される硫黄分子は、一般に硫黄原子数８の硫黄分子（以下、「Ｓ８」ともいう。）である。Ｓ８は熱的に安定であり、Ｓ８を含むゴム組成物は、混練、及び成型加工中に加熱されても容易には反応しないため十分なスコーチタイムを得ることができる点で優れている。
ところが、Ｓ８を、亜鉛（典型的には酸化亜鉛）を実質的に含有しないか、又は、亜鉛の含有が少ないゴム組成物に添加した場合には、所定条件（例えば下記実施例に記載した条件）で加硫した場合に、所定時間（例えば下記実施例に記載した条件）内に十分に加硫反応が進行しないという問題がある。
【００１３】
上記複合体は、ゼオライトに担持された原子数３〜６の硫黄の同素体を含有する。
一般に原子数３〜６の硫黄の同素体は反応性が高く不安定であると考えられているが、本発明者らの検討によれば、ゼオライトに担持された上記硫黄の同素体は安定化されることを知見している。
また驚くべきことに上記複合体をゴム組成物に配合し、通常の条件で加硫させると、亜鉛を含有しないか、その含有量が低減されたゴム組成物であっても十分に加硫反応が進行することが本発明者らの鋭意の検討により明らかになった。本発明は上記の知見をもとに完成された物である。以下では、まず、複合体に含有される各成分について説明し、次に、複合体の製造方法を説明する。
【００１４】
上記複合体は、細孔径４．０〜７．５オングストロームのゼオライトを含有する。
本明細書において、細孔径とは、細孔の形状が円状の場合には直径を意図し、楕円状の場合には長径（多角形の場合、最も長い部分）と短径（多角形の場合、最も短い部分）の算術平均を意図する。また、複数種の異なるサイズの細孔をもつゼオライトの場合には、最大細孔径とする。
【００１５】
細孔径としては、より優れた本発明の効果を有する複合体が得られる点で、下限値としては、５．０オングストローム以上が好ましく、５．２オングストローム以上がより好ましい。一方、上限値としては、７．１オングストローム以下が好ましく、６．８オングストローム以下がより好ましい。なお、細孔径の下限値が５．０オングストローム以上であり、上限値が７．０オングストローム以下であると、硫黄の同素体の中でも、より反応性が高い原子数４〜６の硫黄の同素体をより担持しやすくなり、更に優れた本発明の効果を有する複合体が得られる。
【００１６】
ゼオライトの細孔構造としては特に制限されず、１〜３次元のいずれであってもよい。なかでも、より優れた本発明の効果を有する複合体が得られる点で、細孔の構造としては３次元が好ましい。
ゼオライトは、その細孔が上記細孔径の範囲内であれば特に制限されず、公知のゼオライトを用いることができる。なお、ゼオライトは１種を単独で用いても、２種以上を併用してもよい。
【００１７】
ゼオライトは、ＡＥＬ、ＡＦＩ、ＡＦＯ、ＡＦＲ、ＡＦＳ、ＡＦＹ、ＡＨＴ、ＡＰＤ、ＡＳＶ、ＡＴＮ、ＡＴＯ、ＡＴＳ、ＡＴＴ、ＡＶＬ、＊ＢＥＡ、ＢＥＣ、ＢＯＦ、ＢＯＧ、ＢＯＺ、ＢＰＨ、ＢＳＶ、ＣＡＮ、ＣＦＩ、ＣＧＦ、ＣＧＳ、−ＣＨＩ、ＣＯＮ、ＣＳＶ、ＣＺＰ、ＤＡＣ、ＤＤＲ、ＤＦＯ、ＤＦＴ、ＥＡＢ、ＥＭＴ、ＥＯＮ、ＥＰＩ、ＥＲＩ、ＥＳＶ、ＥＴＬ、ＥＵＯ、ＥＺＴ、ＦＡＵ、ＦＥＲ、ＧＭＥ、ＧＯＮ、ＨＥＵ、ＩＦＲ、ＩＦＷ、ＩＦＹ、ＩＭＦ、ＩＲＮ、ＩＳＶ、ＩＴＥ、ＩＴＧ、ＩＴＨ、＊−ＩＴＮ、ＩＴＲ、ＩＴＷ、ＩＷＲ、ＩＷＳ、ＩＷＶ、ＩＷＷ、ＪＢＷ、ＪＲＹ、ＪＳＮ、ＪＳＲ、ＪＳＴ、ＬＡＵ、ＬＥＶ、ＬＴＡ、ＬＴＦ、ＬＴＪ、ＬＴＬ、ＭＡＺ、ＭＥＩ、ＭＥＬ、ＭＥＲ、ＭＦＩ、ＭＦＳ、ＭＯＲ、ＭＯＺ、＊ＭＲＥ、ＭＳＥ、ＭＴＴ、ＭＴＷ、ＭＷＷ、ＮＥＳ、ＯＢＷ、ＯＦＦ、ＯＫＯ、ＯＳＩ、ＯＳＯ、ＯＷＥ、−ＰＡＲ、ＰＣＲ、ＰＯＮ、ＰＯＳ、ＰＳＩ、ＰＵＮ、−ＲＯＮ、ＲＲＯ、ＲＴＥ、ＲＴＨ、ＲＷＹ、ＳＡＦ、ＳＡＯ、ＳＡＳ、ＳＡＴ、ＳＢＥ、ＳＢＮ、ＳＢＳ、ＳＥＷ、ＳＦＥ、ＳＦＦ、ＳＦＧ、ＳＦＮ、ＳＦＯ、ＳＦＳ、＊ＳＦＶ、ＳＦＷ、ＳＯＦ、ＳＯＳ、＊−ＳＳＯ、ＳＳＹ、ＳＴＦ、ＳＴＩ、＊ＳＴＯ、ＳＴＴ、ＳＴＷ、−ＳＶＲ、ＳＺＲ、ＴＥＲ、ＴＯＮ、ＴＳＣ、ＴＵＮ、ＵＥＩ、ＵＦＩ、ＵＯＳ、ＵＯＶ、ＵＳＩ、ＵＷＹ、ＶＥＴ、ＷＥＩ、及び、ＹＵＧからなる群から選択される結晶構造を有する１種の化合物又は２種以上の混合物が好ましく、ＡＥＬ、ＡＦＲ、ＡＦＳ、ＡＦＹ、ＡＨＴ、ＡＴＯ、ＡＴＳ、＊ＢＥＡ、ＢＥＣ、ＢＯＦ、ＢＯＧ、ＢＯＺ、ＢＰＨ、ＣＡＮ、ＣＯＮ、ＣＳＶ、ＣＺＰ、ＥＯＮ、ＥＺＴ、ＧＭＥ、ＧＯＮ、ＩＦＲ、ＩＦＷ、ＩＭＦ、ＩＳＶ、ＩＴＧ、ＩＴＨ、＊−ＩＴＮ、ＩＴＲ、ＩＷＲ、ＩＷＶ、ＩＷＷ、ＪＲＹ、ＪＳＲ、ＪＳＴ、ＬＴＬ、ＭＥＩ、ＭＥＬ、ＭＦＩ、ＭＦＳ、ＭＯＲ、ＭＯＺ、＊ＭＲＥ、ＭＳＥ、ＭＴＷ、ＮＥＳ、ＯＢＷ、ＯＦＦ、ＯＫＯ、ＯＳＩ、ＯＳＯ、−ＰＡＲ、ＰＣＲ、ＰＯＮ、ＰＳＩ、ＰＵＮ、ＲＲＯ、ＲＷＹ、ＳＡＦ、ＳＡＯ、ＳＢＮ、ＳＢＳ、ＳＥＷ、ＳＦＥ、ＳＦＦ、ＳＦＧ、ＳＦＯ、ＳＦＳ、＊ＳＦＶ、ＳＯＦ、ＳＯＳ、＊−ＳＳＯ、ＳＳＹ、ＳＴＦ、ＳＴＷ、−ＳＶＲ、ＴＥＲ、ＴＯＮ、ＴＵＮ、ＵＯＶ、ＵＳＩ、ＵＷＹ、及び、ＶＥＴからなる群から選択される結晶構造を有する１種の化合物又は２種以上の混合物がより好ましく、ＡＥＬ、ＡＦＲ、ＡＦＹ、ＡＴＯ、＊ＢＥＡ、ＢＯＦ、ＢＯＺ、ＢＰＨ、ＣＡＮ、ＣＯＮ、ＣＳＶ、ＣＺＰ、ＥＯＮ、ＧＯＮ、ＩＦＲ、ＩＦＷ、ＩＭＦ、ＩＳＶ、ＩＴＧ、＊−ＩＴＮ、ＩＴＲ、ＩＷＲ、ＩＷＶ、ＩＷＷ、ＪＳＲ、ＪＳＴ、ＭＥＬ、ＭＦＩ、ＭＦＳ、ＭＯＲ、＊ＭＲＥ、ＭＳＥ、ＭＴＷ、ＮＥＳ、ＯＦＦ、ＯＫＯ、ＯＳＩ、ＯＳＯ、−ＰＡＲ、ＰＣＲ、ＰＳＩ、ＲＲＯ、ＳＥＷ、ＳＦＥ、ＳＦＦ、ＳＦＧ、＊ＳＦＶ、ＳＯＳ、＊−ＳＳＯ、ＳＳＹ、ＳＴＦ、ＳＴＷ、−ＳＶＲ、ＴＵＮ、ＵＳＩ、及び、ＶＥＴからなる群から選択される結晶構造を有する１種の化合物又は２種以上の混合物が更に好ましい。なお、上記分類は、国際ゼオライト学会（Ｉｎｔｅｒｎａｔｉｏｎａｌ  Ｚｅｏｌｉｔｅ  Ａｓｓｏｃｉａｔｉｏｎ）のＳｔ��ｕｃｔｕｒｅ  Ｃｏｍｍｉｓｓｉｏｎが定めているＩＵＰＡＣ構造コードによる分類である。
【００１８】
ゼオライト中におけるアルミナ（Ａｌ２Ｏ３）の含有量に対するシリカ（ＳｉＯ２）の含有量の含有モル比（以下、「シリカ／アルミナ」ともいう。）としては特に制限されないが、一般に、１５〜１５００が好ましい。なかでも、より優れた本発明の効果を有する複合体が得られる点で、ゼオライトのシリカ／アルミナ比としては、１５〜１００がより好ましく、１５〜８０が更に好ましい。
【００１９】
ゼオライトの平均一次粒子径としては特に制限されないが、一般に０．５〜３０μｍが好ましい。なかでも、より優れた本発明の効果を有する複合体が得られる点で、ゼオライトの平均一次粒子径としては、５〜２０μｍが好ましい。
【００２０】
なお、本明細書において、平均一次粒子径とは、一次粒子の平均粒子径を意図する。平均一次粒子径は、走査型電子顕微鏡（ＳＥＭ）観察によって一次粒子を無作為に１００個以上観察し、観察された一次粒子の水平フェレ径の平均値から求めることができる。
【００２１】
なお、本明細書における平均一次粒子径とは、ＳＥＭ観察において複数の一次粒子の凝集体として観察される粒子、いわゆる二次粒子（双晶粒子）の粒子径を平均して求まる平均二次粒子径、及び、一次粒子や二次粒子が物理的な力で凝集した凝集粒子の凝集径を平均して求まる平均凝集子径とは異なるものである。
【００２２】
ゼオライトのＢＥＴ比表面積としては特に制限されないが、一般に１００〜１０００ｍ２／ｇが好ましい。なかでも、より優れた本発明の効果を有する複合体が得られる点で、ゼオライトのＢＥＴ比表面積としては、２００〜６００ｍ２／ｇが好ましい。
なお、本明細書において、ＢＥＴ比表面積はＪＩＳ８８３０（ガス吸着による粉体（固体）の比表面積測定方法）に準じた測定方法によって測定できる。
【００２３】
上記ゼオライトは天然産のものでもよく、人工的に製造されたものであってもよい。上記ゼオライトを人工的に製造する方法としては特に制限されず、公知の方法を用いることができる。
【００２４】
上記複合体は、原子数３〜６の硫黄の同素体を含有する。硫黄の同素体の原子数としては３〜６であれば特に制限されない。なかでも、より反応性が高く、上記複合体をゴム組成物に配合した場合に、加硫がより効率的に進行する点で、原子数は４〜６が好ましく、６がより好ましい。
【００２５】
硫黄の同素体の分子構造としては、特に制限されず、鎖状硫黄、又は、環状硫黄のいずれであってもよく、これらの混合物であってもよい。なかでも、硫黄の同素体自体がより優れた保存安定性を有する点、及び、複合体を加硫用に用いた場合、より優れたスコーチタイムを有する点で、環状硫黄が好ましく、なかでも原子数６の環状硫黄（以下、「環状Ｓ６」ともいう。）がより好ましい。
【００２６】
なお、上記硫黄の同素体は１種を単独で用いても、原子数及び／又は分子構造の異なる２種以上の硫黄の同素体を併用してもよい。また、２種以上の硫黄の同素体の混合物に含有される硫黄の同素体の形態は上記のとおりである。２種以上の硫黄の同素体を併用する場合、硫黄の同素体は環状Ｓ６を含有することが好ましく、硫黄の同素体の全質量中、環状Ｓ６の含有量は、０．０１〜９９質量％が好ましい。
【００２７】
上記複合体において、硫黄の同素体はゼオライトの細孔内に保持されていることが好ましい。上記複合体は、硫黄の同素体の分子の大きさに見合った細孔径を有するゼオライトを含有するため、一般に不安定とされる原子数３〜６の硫黄の同素体を、安定して保持することができるものと推測される。
【００２８】
硫黄の同素体の製造方法としては特に制限されず、公知の方法を用いることができる。  例えば、環状Ｓ６は、チオ硫酸ナトリウムに塩酸を加えることによって得ることができる。また四硫化ナトリウムと二塩化二硫黄との反応でも収率高く合成が可能である。
また、後述する複合体の製造方法によれば、ゼオライトと硫黄とを複合化する過程において、原子数３〜６の硫黄の同素体を同時に生成することができる。
【００２９】
複合体に担持されている硫黄の原子数は、複合体の色をもって推測することもできる。すなわち、ゼオライトが、ＮａＳ３のような塩を含有すると群青色の複合体が得られることが知られている。これは、ウルトラマリン顔料等として知られ、特表２００７−５３７１２２号公報の０００１段落等にも記載されている。
一方、ゼオライトが、原子数３〜６の硫黄の同素体を担持する場合、複合体は淡黄、淡褐色又は琥珀色になり、群青色にはならないことを本発明者らは知見している。
【００３０】
なお、本明細書において、複合体に担持された硫黄の原子数は、質量分析法によって決定されたものを意図する。具体的には、複合体を不活性ガス雰囲気（ヘリウムガスを用いることができる。）において加熱することにより、複合体に担持されている硫黄が気体として脱離する。この脱離した硫黄ガスを質量分析法によって分析することで、複合体に担持された硫黄の原子数が決定される。
【００３１】
上記複合体中における硫黄の含有量としては特に制限されないが、一般に複合体の全質量に対して０．１〜９９質量％であることが好ましく、硫黄量と反応性が共に高くなり、ゴム組成物に配合した際、加硫反応がより進行しやすい点で、１〜３０質量％がより好ましく、５〜３０質量％が更に好ましい。
なお、複合体中における硫黄の含有量は、元素分析法によって測定することができる。
なお、本明細書において元素分析法とは、元素分析装置を用いる方法を意味し、通常、単位質量あたり、硫黄を１〜数ｍｇ程度含有していれば測定が可能である。複合体中における硫黄の含有量は、複合体を酸素気流中で完全燃焼させ、硫黄酸化物（二酸化硫黄）として取り出すことにより定量できる。具体的には、複合体を燃焼させ、ガス化後して、還元管を通して、硫黄以外の元素のうち、炭素の場合は二酸化炭素として、窒素の場合は窒素ガス、水素の場合は水としてそれぞれ区別して検出することが可能である。
元素分析装置としては、例えば、２４００ＩＩ全自動元素分析装置（ＣＨＮＳ／Ｏ）（Ｐｅｒｋｉｎ  Ｅｌｍｅｒ  社製）を用いることが出来る。
【００３２】
上記複合体は、波長５３２ｎｍのレーザを照射して検出されるラマン強度分布特性においてベースラインから計測したラマンシフト４７５ｃｍ−１に対する４６０ｃｍ−１の吸収強度比（以下、「４６０／４７５」ともいう。）が０．１５〜０．８であることが好ましく、０．２〜０．８であることがより好ましい。
４６０／４７５が０．１５〜０．８である複合体はより優れた本発明の効果を有する。これは、４６０／４７５が０．１５〜０．８であると、複合体において、ゼオライトに担持される硫黄の同素体として、原子数６の硫黄（Ｓ6）が多くなるためだと推測される。      
【００３３】
上記複合体は、加硫に用いること、すなわち、加硫剤として用いることが好ましい。典型的には、ジエン系ゴム等を含有するゴム組成物に上記複合体を配合し、加熱することにより、ゴム組成物の加硫物を得ることができる。上記複合体によれば、例えば、加熱によって硫黄の同素体が加硫反応に寄与できる状態となり（典型的には、ゼオライトの細孔内から放出され）、加硫反応が進行する。なかでも、上記複合体は、亜鉛を実質的に含有しないゴム組成物の加硫用として特に有用である。
【００３４】
一般に亜鉛は、亜鉛化合物（例えば、酸化亜鉛等）としてゴム組成物に含有され、加硫促進剤として機能する。ゴム組成物が亜鉛を実質的に含有しない場合であっても、上記複合体を配合することにより加硫反応が進行しやすい。これは、上記複合体が反応性の高い硫黄の同素体を含有するためであると推測される。
なお、本明細書において、ゴム組成物が実質的に亜鉛を含有しない、とは、ゴム組成物に亜鉛が配合されない、典型的には加硫促進剤として亜鉛が配合されないことを意図し、ゴム組成物が、不純物として、及び／又は、意図せず亜鉛を含有する等の場合は除かれる。
【００３５】
［複合体の製造方法］
本発明の複合体の製造方法は、細孔径４．０〜７．５オングストロームのゼオライトに、２００〜４００℃の硫黄蒸気を接触させて複合体を得る方法である。
【００３６】
ゼオライトと硫黄蒸気を接触させる方法としては特に制限されず、例えば、ゼオライトに硫黄蒸気を吹き付けてもよいし、硫黄蒸気中にゼオライトを投入してもよい。
より均一な複合体がより簡便に得られる点で、閉鎖、又は、開放系において、ゼオライト、及び、固体状の硫黄を近接させた状態としたうえで、それぞれ又は両方を加熱する方法が好ましい。
なかでも、ゼオライトと固体状の硫黄とを混合して混合物を得て、その混合物を加熱して硫黄蒸気を発生させ、発生した硫黄蒸気をゼオライトと接触させる方法がより好ましい。
なかでも、より均一な複合体が得られる点で、ゼオライトと固体状の硫黄を混合し混合物を得て、混合物を容器中に密閉し、密閉容器内で上記混合物を加熱して硫黄蒸気を発生させ、発生した硫黄蒸気をゼオライトと接触させる方法が更に好ましい。
【００３７】
ゼオライトに接触させる硫黄蒸気の温度は２００〜４００℃が好ましく、２４０℃〜３５０℃が更に好ましい。硫黄蒸気の温度が２００℃以下であると、硫黄蒸気が発生しにくく、４００℃以上であると、ゼオライトの構造が壊れることがあり、また、硫黄蒸気中に含有される原子数３〜６の硫黄の同素体の含有量が少なくなりやすい。硫黄蒸気の発生方法としては特に制限されず、例えば、固体状の硫黄を加熱する方法等が挙げられる。
【００３８】
ゼオライトと硫黄蒸気は、大気中で接触させてもよいし、不活性ガス中（例えば、窒素ガス、及び、アルゴンガス等）で接触させてもよい。なかでも、より均一な複合体が得られる点で、減圧下で接触させることが好ましい。なお、本明細書において、減圧下とは、圧力が１００ｋＰａ未満となることを意図し、圧力が１０ｋＰａ以下が好ましい。
【００３９】
ゼオライトと硫黄とを接触させる時間としては特に制限されず、一般に３０秒〜４８時間が好ましく、１０分〜２４時間がより好ましい。
【００４０】
ゼオライトは、硫黄蒸気と接触する前に乾燥されることが好ましい。ゼオライトを乾燥する方法としては特に制限されず、公知の方法を用いることができる。
ゼオライトを乾燥させる方法としては、ゼオライトを加熱する方法が挙げられ、例えばゼオライトを、１００〜４００℃で、２〜２４時間加熱する方法が挙げられる。
また、ゼオライトを乾燥させる際、減圧してもよく、また、窒素置換してもよい。
【００４１】
上記複合体の製造方法は、より簡便に、より均一な複合体を得られる点で、以下の工程を有することが好ましい。
工程Ａ：細孔径４．０〜７．５オングストロームのゼオライトを乾燥させる工程
工程Ｂ：細孔径４．０〜７．５オングストロームのゼオライトと固体状の硫黄とを混合し、混合物を得る工程
工程Ｃ：混合物を加熱し、２００〜４００℃の硫黄蒸気を発生させる工程
工程Ｄ：発生した硫黄蒸気を細孔径４．０〜７．５オングストロームのゼオライトと接触させる工程
【００４２】
工程Ａ〜Ｄはこの順に実施してもよいし、各工程の順序を入れ替えて実施してもよい。例えば、Ｂ−Ａ−Ｃ−Ｄの順で実施してもよく、また、工程Ｃと工程Ｄとを同時に実施してもよい。なお、工程Ｄは減圧下で行われることが好ましく、更に、工程Ａ〜Ｃも減圧下で行われてもよい。
【００４３】
上記混合物中におけるゼオライトの含有量に対する、硫黄の含有量の含有質量比としては特に制限されず、複合体中における硫黄の含有量が所望の値となるよう適宜調整することができる。
なかでも、得られる複合体中における硫黄の含有量が、複合体の全質量に対して１〜３０質量％となりやすい点で、混合物中におけるゼオライトの含有量に対する硫黄の含有量の含有質量比（硫黄の含有量／ゼオライトの含有量）としては、５〜２５が好ましい。
【実施例】
【００４４】
以下に実施例に基づいて本発明を更に詳細に説明する。以下の実施例に示す材料、使用量、割合、処理内容、及び、処理手順等は、本発明の趣旨を逸脱しない限り適宜変更することができる。したがって、本発明の範囲は以下に示す実施例により限定的に解釈されるべきものではない。
【００４５】
〔複合体１の作製〕
ＺＳＭ−５型ゼオライト（東ソー社製、細孔径５．８オングストローム）を準備し、ガラス製容器に入れた。次に、減圧下で、ゼオライトをガラス製容器ごと加熱し、３５０℃で、２時間保持して、ゼオライトを乾燥させた。次に、乾燥後のゼオライトと、硫黄粉末（関東化学社製）とを質量比で、ゼオライト：硫黄＝５：１となるよう、混合し、混合物を得た。次に、混合物をガラス製容器にいて、容器内の圧力が０．００１ｋＰａとなるまで減圧し、そのまま封をして、密閉容器を得た。次に、密閉容器を２５０℃に加熱したオーブン内に載置し、２４時間保持し、その後冷却して、複合体１を得た。得られた複合体は、淡黄色だった。
【００４６】
〔複合体２〜４の作製〕
ＺＳＭ−５型ゼオライトに代えて、それぞれ以下のゼオライト（いずれも東ソー社製）を用いたことを除いては、複合体１の作製と同様にして、複合体２〜４を作製した。なお、複合体２〜４の色は、それぞれ以下のとおりだった。
・複合体２：ＭＯＲ型ゼオライト（細孔径７．０オングストローム）、琥珀色
・複合体３：ＬＴＬ型ゼオライト（細孔径８．０オングストローム）、白色
・複合体４：ＦＡＵ型ゼオライト（細孔径９．０オングストローム）、淡黄色
【００４７】
〔複合体５の作成〕
ＺＳＭ−５型ゼオライトに変えて、以下のゼオライトを用いたことを除いては、複合体１の作製と同様にして複合体５を作製した。なお、得られた複合体５は淡黄色だった。複合体５中における硫黄の含有量は１６．１質量％であった。
・複合体５：ＬＴＡ型ゼオライト（細孔径４．０オングストローム）、淡黄色
【００４８】
〔複合体６の作成〕
ＬＴＡ型ゼオライト（細孔径４．０オングストローム）の１０ｇに、硫黄２ｇとチオ硫酸ナトリウム３ｇを加え均一に混ぜた後、２Ｎ硫酸３ｍｌを加えて均一になるまで混合した後、これをアンプル内につめて封管し、アルミ箔につつんで炉に入れ、２時間かけて２１０℃まで加熱し、そのまま３時間２１０℃に保った。冷却後、アンプルを割って、充分の水でよく洗浄したところ、青紫色の粉末が得られた。なお、複合体６中における硫黄の含有量は０．１６７質量％であった。
【００４９】
〔質量分析による複合体に担持された硫黄の同素体の同定〕
各複合体に担持された硫黄の同素体は、以下の方法により測定した。なお、比較のために硫黄粉末（Ｓ８）についても同様の方法で測定した。
まず、各複合体を約３ｍｇ準備し、測定試料とした。測定用の容器は高温加熱中でも安定なプラチナ製容器を用いた。キャリアーガスとしてヘリウム（純度９９．９９９９９５％以上，Ｇ１グレード）を３００ｍＬ／ｍｉｎで流通させながら、温度速度２０℃/minにおいて測定試料を３０℃〜６００℃まで昇温し、各温度での重量変化とマススペクトルを測定した。図１〜３は、硫黄の脱離（重量減少）が確認された２５８℃において測定されたマススペクトルである。測定機器は、示差熱天秤−光イオン化質量分析同時測定システム（ＴｈｅｒｍｏＭａｓｓ，  Ｒｉｇａｋｕ）を用いた。
【００５０】
図１には、硫黄粉末（Ｓ８）、及び、複合体１の測定結果を示した。表中、ｍ／ｚの最大値が試料の分子量に相当する。硫黄粉末では、ｍ／ｚの最大値は２５６であることから、硫黄粉末がＳ８であることがわかる。硫黄粉末の測定結果では、ｍ／ｚが２５６であるシグナルの他に、Ｓ２からＳ７の分子量に相当するｍ／ｚのシグナルも得られているが、これらはＳ８のフラグメント・ピークであり、測定対象物の分子量を表すものではない。一方、図１に示した複合体1の測定結果によれば、ｍ／ｚの最大値は１９２であり、複合体１が含有するゼオライトには、Ｓ６が担持されていることが示された。
【００５１】
図２には複合体２の測定結果を示した。これによれば、複合体２においても、複合体1と同様に、ｍ／ｚの最大値は１９２であった。ここから、複合体２が含有するゼオライトには、Ｓ６が担持されていることが示された。
図３には、複合体４の測定結果を示した。これによれば、複合体４においては、ｍ／ｚの最大値は２５６であった。ここから、複合体３が含有するゼオライトにはＳ８が担持されていることが示された。
【００５２】
表１には、複合体１〜４に波長５３２ｎｍのレーザを照射して検出されるラマン強度分布特性においてベースラインから計測したラマンシフト４７５ｃｍ−１に対する４６０ｃｍ−１の吸収強度比の測定結果、及び、元素分析法により求めた複合体中における硫黄含有量を示した。なお、表１中における「細孔径」とは複合体が含有するゼオライトの細孔径（単位はオングストローム）を意図する。また、硫黄含有量とは、複合体の全質量中の硫黄含有量（単位は質量％）を意図する。
【００５３】
【表１】
2018188343.tif 000002
【００５４】
〔ゴム組成物の作製〕
表２に示した成分をガラス容器に封入して、液状のゴム組成物を得た。次に、液状のゴム組成物が入った容器に撹拌子を入れ、マグネチックスターラーで１７０℃に加温しながら１時間撹拌して、ゴム組成物の加硫物を得た。得られたゴム組成物の加硫物について、テトラヒドロフラン（ＴＨＦ）を溶媒とするゲル・パーミエーション・クロマトグラフィー（ＧＰＣ）によりポリスチレン換算で重量平均分子量を求めた。結果を表２に示した。
なお、表２中、各成分の含有量はジエン系ゴム（いずれも、イソプレンゴム）１００質量部に対する質量部として示した。また、表１中の「（硫黄）」は、各複合体に含有される硫黄の同素体の含有量を、ジエン系ゴム１００質量部に対する質量部として示したものである。
【００５５】
【表２】
2018188343.tif 000003
【００５６】
【表３】
2018188343.tif 000004
【００５７】
表２中の各成分の詳細は以下のとおりである。
・イソプレンゴム（クラレ社製  ＬＩＲ−３０）
・硫黄（関東化学社製）
・加硫促進剤（大内新興化学工業社製、「ノクセラーＣＺ−Ｇ」）
・酸化亜鉛（正同化学工業社製  「酸化亜鉛  ３種」）
・ステアリン酸（千葉脂肪酸社製  「ビーズステアリン酸  桐」）
【００５８】
表２に記載した結果から、本発明の複合体が配合され、実質的に亜鉛を含有しない実施例１及び実施例２のゴム組成物は、上記条件で加硫しても、加硫物の重量平均分子量が十分に上昇しており、所望の効果が得られた。一方、本発明の複合体を含有しない、比較例１のゴム組成物は、加硫物の重量平均分子量が上昇せず、本発明の効果が得られなかった。
また、青紫色の複合体６を配合した比較例５のゴム組成物は、上記条件で加硫しても重量平均分子量が充分に上昇しなかった。これは、複合体６に含有されるゼオライトにはＳ６が担持されていないからと推測される。
【図１】
2018188343.tif 000005
【図２】
2018188343.tif 000006
【図３】
2018188343.tif 000007